(57)【要約】      （修正有）【課題】β型フタロシアニン顔料よりも緑味色相で、諸耐性が優れたフタロシアニン顔料を提供すること。【解決手段】β型の結晶型を有し、下記一般式中のα位に優先的にハロゲンが置換したフタロシアニン顔料。2010189528.tif 000012また、α位に優先的にハロゲンが置換したフタロシアニンが、α位のハロゲン置換基数をｍ、β位のハロゲン置換基数をｎとしたときに、４＞＝ｍ＋ｎ＞＝０．０５、１＞＝ｍ／（ｍ＋ｎ）＞＝０．５および０．３＞＝ｎ＞＝０である上記フタロシアニン顔料。【選択図】図１
2010189528.tif 000002
【特許請求の範囲】
【請求項１】
β型の結晶型を有し、下記一般式（１）中のα位に優先的にハロゲンが置換したフタロシアニン顔料。
【化１】
2010189528.tif 000011
（式中、Ｍは２Ｈまたは２価金属であり、ハロゲンはＦ、Ｃｌ，Ｂｒ，Ｉのうちいずれかもしくは複数である。）
【請求項２】
α位に優先的にハロゲンが置換したフタロシアニンが、α位のハロゲン置換基数をｍ、β位のハロゲン置換基数をｎとしたときに、４＞＝ｍ＋ｎ＞＝０．０５、１＞＝ｍ／（ｍ＋ｎ）＞＝０．５および０．３＞＝ｎ＞＝０であるフタロシアニンである、請求項１記載のフタロシアニン顔料。
【請求項３】
２価金属が、Ｍｎ、Ｆｅ，Ｃｏ，Ｎｉ，Ｃｕ，ＺｎまたはＰｔである請求項１または２記載のフタロシアニン顔料。
【請求項４】
Ｍが、Ｃｕである請求項１または２記載のフタロシアニン顔料。
【請求項５】
請求項１〜４記載のフタロシアニン顔料を用いることを特徴とした着色組成物。
【発明の詳細な説明】
【技術分野】
【０００１】
本発明は、印刷インキ、塗料、プラスチック、トナーを始めとした着色組成物等に広く使用されているハロゲン化フタロシアニン顔料に関するものである。
【背景技術】
【０００２】
従来より諸特性に優れた青色顔料としてフタロシアニン顔料が用いられている。色調をはじめとした諸物性はその結晶型で大きく変化することが知られており、用途に応じて最適な結晶型を有するフタロシアニン顔料が選択されて使用される。フタロシアニン顔料の中でも最も広範にわたって利用されている銅フタロシアニンの場合は、最も安定な結晶構造であるβ型を始めとしてα型、γ型、ε型、δ型、π型、ρ型など数多くの結晶型が報告されている。そのうちβ型や、β型より赤味であるα型、α型より更に赤味であるε型が用途に応じて実用化されている。銅フタロシアニン以外のフタロシアニン、例えば無金属フタロシアニンや、マンガン、鉄、コバルト、ニッケル、亜鉛、白金フタロシアニンなどの二価金属を中心金属として有するフタロシアニンでも銅フタロシアニンと同様にβ型、α型、ε型の結晶型をとることが特許文献１〜３、非特許文献１等で開示されている。
【０００３】
その中でもβ型は色相が最も緑味であり、印刷インキや塗料を始め様々な着色組成物等で用いられている。しかし更に緑味のフタロシアニン顔料が望まれる用途は、印刷インキ、塗料、プラスチックなどの用途に多く存在する。例えば印刷インキなどで用いられるシアン、マゼンタ、イエロー、ブラックの四色印刷のプロセスカラーでは、シアン用の顔料としてβ型の銅フタロシアニンが広く用いられているが、色再現性を高めるためには現状より更に緑味であることが望ましいとされている。しかし現状では緑味の銅フタロシアニンを用いたいときにはβ型の銅フタロシアニンを用いる他なく、それ以上に緑味の色材が必要な時には他の金属のフタロシアニン顔料を用いるか、フタロシアニングリーン顔料等の緑色顔料を併用するしかなかった。しかし、他の金属フタロシアニン顔料は高価であり、色相が不鮮明で諸耐性が不十分である場合が多く、また、緑色顔料の併用は鮮明性の低下や分散安定性の低下を引き起こす等の問題があった。
【０００４】
また、α位とβ位の両方の位置に置換基のない通常のフタロシアニンに対して、置換基としてハロゲンを０．５〜４個含有するフタロシアニン顔料は通常のフタロシアニンと同様に青色色相を持ち、耐光性、耐候性、耐熱性、耐溶剤性といった諸耐性が優れるため、塗料、プラスチックといった高い耐性を要求される用途でよく用いられている。その際に置換基のハロゲンは下記一般式（１）のβの位置に優先的に置換している。
ハロゲン置換フタロシアニンは一般に結晶型としてα型しかとることが出来ないことが知られている。そのため諸耐性を要求される用途にはα型のハロゲン置換フタロシアニンを用いることになり、β型フタロシアニン並みに緑味の、耐性の高いフタロシアニン顔料は実用化されていない。
【０００５】
【化２】
2010189528.tif 000003
（式中、Ｍは２Ｈまたは２価金属のうちいずれかもしくは複数である。）
【先行技術文献】
【特許文献】
【０００６】
【特許文献１】特開平１−２４７４６４号公報
【特許文献２】特開平２−２８９６５７号公報
【特許文献３】特開平３−２２７３７２号公報
【非特許文献１】フタロシアニン―化学と機能―  白井汪芳  小林長夫  編  アイシーピー社  平成９年発行
【発明の概要】
【発明が解決しようとする課題】
【０００７】
本発明は上記のようにβ型フタロシアニン顔料よりも緑味色相で、諸耐性が優れたフタロシアニン顔料を提供することを目的とする。
【課題を解決するための手段】
【０００８】
本願発明者は種々のハロゲン含有フタロシアニンに関して鋭意検討を行った結果、上記一般式（１）中のαの位置に優先的にハロゲンが導入されたハロゲン置換フタロシアニンはβ型の結晶型をとることができ、このハロゲン置換β型フタロシアニン顔料は、従来のβ型フタロシアニン顔料よりも緑味であり、また、諸耐性が優れたフタロシアニン顔料であることを見出し、本発明を完成するに至った。
【０００９】
すなわち本発明が提供するのは、上記一般式（１）のαの位置に優先してハロゲンを含有するハロゲン置換β型フタロシアニン顔料であって、中心金属が２Ｈまたは２価金属であるものである。更に本発明のフタロシアニン顔料を用いることで、緑味のシアン色で諸耐性の優れた印刷インキ、塗料、プラスチック、水系カラー、捺染、トーニング剤、トナー、インクジェット用インキ、カラーフィルター用顔料分散体等の着色組成物を提供するものである。
【００１０】
本発明が開示するようにαの位置に優先してハロゲンを含有するハロゲン置換フタロシアニンが、α型以外にβ型の結晶型を取ることができるのは、その立体障害が小さいからであると推測される。これまでに知られているハロゲン置換フタロシアニンはβの位置に優先的にハロゲンを含有している。βの位置にハロゲンが導入されると、ハロゲンの部位が立体的に飛び出したような分子の形状になる。そのためβ型の結晶ではハロゲンの部位が隣接する分子と衝突し、α型以外の結晶型がとれなくなっていると考えることができる。本発明が提供するαの位置にハロゲンが導入されたフタロシアニンならば、置換前のフタロシアニンと比較し分子の形状が大きく変化することがない。そのため分子のパッキングや結晶型には大きな影響を与えず、ハロゲンが導入されていないフタロシアニンと同様にβ型の結晶もとることができると考えられる。
【発明の効果】
【００１１】
本発明により、従来のβ型より緑味のフタロシアニン顔料、また諸耐性が優れたβ型フタロシアニン顔料が達成された。本フタロシアニン顔料は、諸耐久性が要求される塗料、プラスチック等の用途に有用である。また従来より緑味のフタロシアニン組成物として印刷インキ、塗料、プラスチックを始め様々な用途に使用できる。特にプロセスインキのシアンとして用いると理想的なシアンの色相に近づくため、再現できる色域が大きく広がり、高演色インキとして使用できる。
【図面の簡単な説明】
【００１２】
【図１】フタロシアニン顔料１２のＸ線回折
【図２】フタロシアニン顔料１５のＸ線回折
【図３】フタロシアニン顔料１６のＸ線回折
【発明を実施するための形態】
【００１３】
本発明のフタロシアニン顔料は上記一般式（１）であらわされる骨格のαの位置に選択的にハロゲンを有し、β型の結晶型を有するものである。ハロゲンはＦ、Ｃｌ，Ｂｒ，Ｉのうちいずれかもしくは複数であり、好ましくはＣｌまたはＢｒである。式中の中心金属Ｍは、置換基を有していないフタロシアニンにおいて、無置換の銅フタロシアニンがとる結晶型であるβ型と同様の結晶型をとることができる金属もしくは水素である。具体的には２Ｈと２価金属であり、好ましくはＭｎ、Ｆｅ，Ｃｏ，Ｎｉ，Ｃｕ，Ｚｎ，Ｐｔであり、更に好ましくはＭがＣｕである。Ｍは一つの顔料中に一種類であっても複数であっても構わない。
【００１４】
ハロゲンの数は、上記一般式（１）のα位のハロゲン置換基数をｍ、β位のハロゲン置換基数をｎとしたときに、平均ハロゲン置換基数ｍ＋ｎは４＞＝ｍ＋ｎ＞＝０．０５である。０．０５未満ではハロゲンが置換されていないフタロシアニン顔料と性質がほとんど変わらず、４より大きいと実質的にβ型の結晶型がとれなくなる。好ましくはｍ＋ｎが０．１から２．０である。また、α位に存在するハロゲンの割合ｍ／（ｍ＋ｎ）は１＞＝ｍ／（ｍ＋ｎ）＞＝０．５であり、０．５未満では、β型がとれてもハロゲン置換による諸耐性の向上効果はほとんど無くなる。またβの位置にハロゲンが導入されると置換基の部位が立体障害となり、β型の結晶型を取ることが難しくなる。そのためβの位置のハロゲン置換基数ｎは０．３個以下、好ましくは０．２個以下である。
【００１５】
本発明のβ型フタロシアニン顔料はαの位置とβの位置の両方に任意の原子または官能基が置換されていてもよい。ただし、前述したように、とくにβの位置に置換基が導入されると、置換基の部位が立体的に飛び出したような分子の構造になりβ型の結晶型がとれなくなるため、この置換基はフタロシアニンの１分子に対して０．３個以下、好ましくは０．２個以下である必要がある。置換基の種類は、例えば、アルキル基、アリール基、ニトロ基、スルホン基、スルホアミド基、シアノ基、アミノ基、ヒドロキシル基、カルボキシル基、チオ基、アシル基、シリルオキシ基、シリル基、およびそれらから誘導される置換基である。
【００１６】
α位のハロゲン置換基数ｍ、β位のハロゲン置換基数ｎはフタロシアニンを硫酸セリウムで分解してフタルイミド類とした後に、得られたフタルイミド類を液体クロマトグラフィーで分析することで求められる。液体クロマトグラフィーの結果得られた、全フタルイミド類の合計モル濃度をａ、３位または６位にハロゲンを有するフタルイミド類の合計モル濃度をｂ（３，６位両方にハロゲンを有するフタルイミド類の場合はそのフタルイミド類のモル濃度は実測の２倍として計算する）、４位または５位にハロゲンを有するフタルイミド類の合計モル濃度をｃ（４，５位両方にハロゲンを有するフタルイミド類の場合はそのフタルイミド類のモル濃度は実測の２倍として計算する）とした場合、ｍ＝４×ｂ／ａ、ｎ＝４×ｃ／ａとして計算される。詳細の操作は実施例に記載する。
【００１７】
本発明のβ型の結晶型とは、実施例中の図２に示すようなＸ線回折パターンを有する結晶型である。すなわちＣｕ−Ｋα線を用いて測定した場合、ブラッグ角２θ（±０．３°）の６．９°、９．１°にほぼ強度が等しい強い回折ピーク、１０．４°、１２．３°、１８、１８．３°、２１．１°、２３。０°、２３．６°、２６．０°、２７．９°、３０．３°に回折ピークを持つ結晶型である。金属種やハロゲン含有量により各々の回折ピークの位置は若干移動するが、回折パターンとしては図２と類似のパターンをもつものである。
【００１８】
本発明の着色組成物とは、印刷インキ、塗料、プラスチック、水系カラー、捺染、トーニング剤、トナー、インクジェット用インキ、カラーフィルター用レジストインキ等の顔料分散体が代表的であるがこれに限定されるものではない。顔料の形態は本発明では制限されないが、粉体や、水を含有したプレスケーキ状のもの、樹脂との混合物など何らかの加工が為されていてもよい。印刷インキとはオフセットインキ、グラビアインキ、ＵＶインキ、フレキソインキ等が主なものであるが、これらに限定されるものではない。
【００１９】
オフセットインキは、本発明のフタロシアニン顔料とオフセットインキ用ビヒクルを混合、分散することで製造できる。オフセットインキ用ビヒクルとは、例えば、ロジン変性フェノール樹脂、石油樹脂、アルキッド樹脂またはこれら乾性油変成樹脂等の樹脂と、必要に応じて、アマニ油、桐油、大豆油等の植物油と、ｎ−パラフィン、イソパラフィン、アロマテック、ナフテン、α−オレフィン等の溶剤から成るものであって、それらの混合割合は、ビヒクル成分の合計重量を基準（１００重量％）として、樹脂：植物油：溶剤＝１０〜５０重量％：０〜３０重量％：２０〜６０重量％の範囲が好ましい。オフセットインキには、必要に応じて、インキ溶剤、ドライヤー、レベリング改良剤、増粘剤、顔料分散剤等の公知の添加剤を適宜配合することができる。
【００２０】
グラビアインキは、本発明のフタロシアニン顔料とグラビアインキ用ビヒクルを混合、分散することで製造できる。グラビアインキ用ビヒクルは、樹脂と溶剤から成るものであって、それらの混合割合は、ビヒクル成分の合計重量を基準（１００重量％）として、樹脂：溶剤＝５〜４０重量％：６０〜９５重量％の範囲が好ましい。
【００２１】
樹脂としては、例えば、ガムロジン、ウッドロジン、トール油ロジン、石灰化ロジン、ライムロジン、ロジンエステル、マレイン酸樹脂、ギルソナイト、ダンマル、セラック、ポリアミド樹脂、ビニル樹脂、ニトロセルロース、環化ゴム、塩化ゴム、エチルセルロース、酢酸セルロース、エチレン−酢酸ビニル共重合体樹脂、ウレタン樹脂、ポリエステル樹脂、アルキッド樹脂等が挙げられる。溶剤としては、例えば、ｎ−ヘキサン、トルエン、メタノール、エタノール、アセトン、酢酸エチル、乳酸エチル、エチレングリコールモノエチルエーテル、エチレングリコールモノメチルエーテル、エチレングリコールモノブチルエーテル、イソプロピルアルコール、クロルベンゾール、エチルエーテル、メチルエチルケトン、アセト酢酸エチル等が挙げられる。
【００２２】
グラビアインキには、必要に応じて、例えば硫酸バリウム、炭酸バリウム、炭酸カルシウム、石膏、アルミナホワイト、クレー、シリカ、シリカホワイト、タルク、珪酸カルシウム、沈降性炭酸マグネシウム等の体質顔料の他、補助剤として、可塑剤、紫外線防止剤、酸化防止剤、帯電防止剤、顔料分散剤等の公知の添加剤を適宜配合することができる。
【００２３】
塗料は、本発明のフタロシアニン顔料と塗料用ビヒクルを混合、分散することで製造できる。塗料用ビヒクルは、樹脂と溶剤から成るものであって、それらの混合割合は、ビヒクル成分の合計重量を基準（１００重量％）として、樹脂：溶剤＝５〜４５重量％：５５〜９５重量％の範囲が好ましい。
【００２４】
樹脂としては、例えば、ニトロセルロース、アルキド樹脂、アミノアルキド樹脂、アクリル樹脂、アミノアクリル樹脂、ウレタン樹脂、ポリビニルアセタール樹脂、エポキシ樹脂、ポリエステル樹脂、塩化ビニル樹脂、フッ化ビニリデン樹脂、フッ化ビニル樹脂、ポリエーテルスルホン樹脂、シリコーン樹脂等が挙げられる。溶剤としては、脂肪族炭化水素系、芳香族炭化水素系、ハロゲン化炭化水素系、アルコール系、ケトン系、エステル系、エーテル系、エーテル・アルコール系、エーテル・エステル系の有機溶剤、水等が挙げられる。
【００２５】
塗料には本発明の効果を阻害しない範囲内で他の有機顔料、硫酸バリウム、炭酸バリウム、炭酸カルシウム、石膏、アルミナホワイト、クレー、シリカ、シリカホワイト、タルク、珪酸カルシウム、沈降性炭酸マグネシウム等の体質顔料の他、補助剤として硬化剤、硬化促進剤、難燃剤、沈降防止剤、たれ防止剤、造膜助剤、防腐剤、塗膜の付着性向上のためのシランカップリング剤、防黴剤、消泡剤、粘性調整剤、レベリング剤、紫外線吸収剤、赤外線吸収剤、凍結防止剤、可塑剤、ｐＨ調整剤、抗菌剤、光安定剤、つや消し剤、酸化防止剤、顔料分散剤、顔料誘導体等の公知の添加剤を適宜配合することができる。
【００２６】
プラスチックは、本発明のフタロシアニン顔料とプラスチック用樹脂を混合、分散することで製造できる。プラスチック用樹脂としては、ポリプロピレン、ポリエチレン、エチレン・プロピレン共重合体、αオレフィンとアクリル酸またはマレイン酸との共重合体、エチレン・酢酸ビニル共重合体、エチレンとアクリル酸または無水マレイン酸との共重合体等のポリオレフィン系樹脂、ポリ塩化ビニル、ポリ酢酸ビニル等のビニル樹脂、ホルマル樹脂やブチラール樹脂等のアセタール樹脂、ポリアクリロニトリルやメタクリル樹脂等のアクリル樹脂、ポリスチレンやアクリロニトリル・ブタジエン・スチレン共重合体等のスチロール樹脂、ポリエチレンテレフタレートやポリカーボネート等のポリエステル樹脂、６−ナイロン等のナイロン、不飽和ポリエステル樹脂、エポキシ樹脂、尿素樹脂、メラミン樹脂、セルロース樹脂等がある。
【００２７】
プラスチックには本発明の効果を阻害しない範囲内で他の有機顔料、無機顔料、ワックス、又その誘導体、重金属不活性剤、アルカリ金属、アルカリ土類金属、または亜鉛の金属石けん、ハイドロタルサイト、ノニオン系界面活性剤、カチオン系界面活性剤、アニオン系界面活性剤、両性界面活性剤等からなる帯電防止剤、ハロゲン系、リン系または金属酸化物などの難燃剤、エチレンビスアルキルアマイド等の滑剤、酸化防止剤や紫外線吸収剤、加工助剤、充填剤、顔料分散剤、顔料誘導体等、公知のポリマー用の各種添加剤を包含することができる。要求される品質、着色作業性を満足するために、あらかじめ顔料をこれらの成分と分散処理し、粉体状のドライカラー、顆粒状のビーズカラー、液状のペーストカラー等とした後に樹脂と混合してもよい。また顔料とプラスチック、その他の上記の添加剤から構成され、顔料を高濃度に含有する、いわゆるマスターバッチを製造し、マスターバッチを使用して樹脂を着色してもよい。
【００２８】
トナーは、本発明のフタロシアニン顔料とトナー用樹脂を混合、分散することで製造できる。トナー用の樹脂としては、ポリスチレン、スチレン−アクリル共重合体、塩化樹脂、スチレン−酢酸ビニル共重合体、ロジン変性マレイン酸樹脂、フェノール樹脂、エポキシ樹脂、ポリエステル樹脂、低分子ポリエチレン、低分子ポリプロピレン、アイオノマー樹脂、ポリウレタン樹脂、シリコーン樹脂、ロジンエステル、ロジン等がある。
プラスチックには本発明の効果を阻害しない範囲内で他の有機顔料、無機顔料、ワックス、又その誘導体、重金属不活性剤、アルカリ金属、アルカリ土類金属、または亜鉛の金属石けん、ハイドロタルサイト、ノニオン系界面活性剤、カチオン系界面活性剤、アニオン系界面活性剤、両性界面活性剤等からなる帯電防止剤、ハロゲン系、リン系または金属酸化物などの難燃剤、エチレンビスアルキルアマイド等の滑剤、研磨剤、酸化防止剤や紫外線吸収剤、加工助剤、充填剤、帯電制御剤、シリカ微粒子、導電性付与剤、流動性付与剤、ケーキング防止剤、離型剤、顔料分散剤、顔料誘導体等、公知のポリマー用の各種添加剤を包含または外添してもよい。
【００２９】
インクジェットインキは、本発明のフタロシアニン顔料とインクジェットインキ用ビヒクルを混合、分散することで製造できる。インクジェットインキ用ビヒクルは、樹脂と溶剤から成るものであって、それらの混合割合は、ビヒクル成分の合計重量を基準（１００重量％）として、樹脂：溶剤＝１〜１０重量％：９０〜９９重量％の範囲が好ましい。樹脂としては、アクリル、スチレン−アクリル、ポリエステル、ポリアミド、ポリウレタン、フッ素樹脂等の水に溶解する樹脂および水に分散性のエマルションないしコロイダルディスパージョン樹脂が挙げられる。これらの樹脂には、必要に応じアンモニア、アミン、無機アルカリ等の中和剤が加えられる。また、溶剤としては、例えば、水、エチレングリコール、ポリエチレングリコール、エチレングリコールモノメチルエーテル、置換ピロリドン等が挙げられる。また、インクジェットインキの乾燥性を速める目的で、メタノール、エタノール、イソプロピルアルコール等のアルコール類も使用できる。さらに、インクジェットインキには、防腐剤、浸透剤、キレート剤や、顔料の分散安定性を向上させるためにアニオン、非イオン、カチオン、両性イオン活性剤、顔料分散剤を配合することができる。インクジェットインキは、カラーフィルターの製造に用いることもできる。
【００３０】
カラーフィルター用レジストインキは、本発明のフタロシアニン顔料と着色レジスト材用ビヒクルを混合、分散することで製造できる。カラーフィルターの製造に用いられる着色レジスト材用ビヒクルは、熱可塑性樹脂、熱硬化性樹脂または活性エネルギー線硬化性樹脂と、モノマー及び／又はオリゴマー、溶剤とから成るものであり、それらの混合割合は、ビヒクル成分の合計重量を基準（１００重量％）として、樹脂：モノマー及び／又はオリゴマー：溶剤＝４〜１５重量％：２〜８重量％：７７〜９４重量％の範囲が好ましい。熱可塑性樹脂としては、例えば、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００３１】
活性エネルギー線硬化性樹脂としては、水酸基、カルボキシル基、アミノ基等の反応性の置換基を有する線状高分子にイソシアネート基、アルデヒド基、エポキシ基等を介して、（メタ）アクリル化合物、桂皮酸等の光架橋性基を導入した樹脂等が挙げられる。
モノマー及びオリゴマーとしては、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１, ６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられる。これらは、単独でまたは２種類以上混合して用いることができる。
【００３２】
溶剤としては、シクロヘキサノン、エチルセロソルブアセテート、ジエチレングリコールジメチルエーテル、エチルベンゼン、エチレングリコールジエチルエーテル、キシレン、メチルエチルケトン、酢酸エチルなどの脂肪族炭化水素系、芳香族炭化水素系、ハロゲン化炭化水素系、アルコール系、ケトン系、エステル系、エーテル系、エーテル・アルコール系、エーテル・エステル系の有機溶剤が挙げられる。着色レジスト材には、光重合開始剤、増感剤、顔料分散剤等を配合することができる。
【００３３】
次に、本発明のフタロシアニン顔料の代表的な製法を説明する。フタロシアニンの製造方法は、従来公知の方法から選択でき、特に限定されるものではない。一般的にハロゲン置換フタロシアニンは四つの製法で製造される。一つ目はワイラー法と呼ばれる方法でフタロシアニンを合成する際に原料のフタル酸類の一部にハロゲン化フタル酸類を用いる方法である。二つ目はニトリル法と呼ばれる方法でフタロシアニンを合成する際に原料であるフタロジニトリル類の一部にハロゲン化フタロジニトリルを用いる方法である。三つ目は原料の一部にハロゲン化金属などを共存させてニトリル法でフタロシアニンを合成する際にフタロシアニン環にハロゲンが導入される反応を利用する方法である。四つ目はフタロシアニンを直接塩素化する方法である。αの位置に優先してハロゲンを導入するという観点からは一、二の方法が望ましいが、本発明のフタロシアニン顔料は両製法に限定されるものではない。
【００３４】
上記の方法でハロゲン化フタロシアニンを合成したのち、必要ならばβ型への結晶転移や顔料化を行うことで、本発明のフタロシアニン顔料は製造される。
【００３５】
ワイラー法は無水フタル酸またはその誘導体と、尿素またはその誘導体とを金属源、触媒の存在下に９０℃〜３００℃で反応させるフタロシアニンの合成法で、フタロシアニンの合成法として最も工業的に利用されているものである。合成の際には系内の温度制御や攪拌効率の向上等の目的のために溶剤を用いてもよい。また収率向上や純度向上等を目的として０．２〜０．７ＭＰａ程度の加圧条件で反応を行ってもよい。
【００３６】
ワイラー法での合成の際に使用するフタル酸類としては種々の文献で公知であるもの、例えば、無水フタル酸、フタル酸およびその塩、そのエステル、フタルイミド、フタルアミドなどがある。またこれらの化合物の芳香族環上にアルキル基、アリール基、ニトロ基、スルホン基、スルホアミド基、シアノ基、アミノ基、ヒドロキシル基、カルボキシル基、チオ基、アシル基、シリルオキシ基、シリル基、またはそれらから誘導される置換基といった置換基を有するフタル酸類を含有していてもよい。これらのフタル酸類と、ハロゲン化されたフタル酸類を任意の割合で混合してワイラー法での合成を行うことで、任意の割合のハロゲン置換量を有するハロゲン置換フタロシアニンを合成できる。本発明のフタロシアニン顔料を製造するにあたっては、３−ハロゲン化フタル酸類や３，６−ジハロゲン化フタル酸類、または３位や６位に優先的にハロゲンが導入されたフタル酸類を原料の一部として用いるのが望ましい。
【００３７】
ワイラー法でのフタロシアニン類の合成に使用する尿素またはその誘導体としては尿素、アンモニア、ビウレット、トリウレットなどがある。その使用量は無水フタル酸またはその誘導体1モルに対し１モル〜１０モル程度である。金属源は金属粉、塩化物、臭化物、沃化物、硫酸塩、硫化物、酢酸塩、酸化物、水酸化物、炭酸塩、リン酸塩などが使用できる。金属の価数は反応に影響を与えるが、一般にフタロシアニン合成には使用できる。金属源の使用量はフタル酸またはその誘導体に対しモル比で０．１５から０．４０の範囲で用いるのが好ましい。触媒としてはワイラー法で公知なものすべてを用いることができる。例えばモリブデン酸アンモニウム、酸化アンモニウム、リンモリブデン酸などのモリブデン酸化合物、四塩化チタン、チタン酸エステルなどのチタン化合物、酸化アンチモン、酸化ヒ素、ホウ酸などがある。使用量に関しては特に限定はないが、フタル酸またはその誘導体に対し重量比で０．０００１から０．３の範囲で用いるのが好ましい。また反応性状の向上や反応性の向上、製品の純度や鮮明性向上等を目的としてオルトリン酸、メタリン酸、ポリリン酸、ポリメタリン酸、硫酸、塩酸、臭化水素、ヨウ化水素及びこれらの金属塩やアンモニウム塩をフタル酸またはその誘導体に対しモル比で０．０５モル〜１モルの割合で添加してもよい。
【００３８】
使用できる溶剤としてはワイラー法の合成溶剤として公知のものすべてを用いることができる。例えば、アルキルベンゼン、アルキルナフタレン、テトラリン等の芳香族炭化水素、アルキルシクロヘキサン、デカリン、アルキルデカリン等の脂環式炭化水素、デカン、ドデカン等の脂肪族炭化水素、ニトロベンゼン、ｏ−ニトロトルエン等のニトロ化合物、トリクロロベンゼン、ジクロロベンゼン、クロロナフタレン、ヘキサクロロブタジエン等のハロゲン化炭化水素、スルホラン、ジメチルスルホラン、ジメチルスルホキシド等の硫黄化合物、キノリン等の複素環化合物等が使用可能である。これらの有機溶媒は、２種以上の混合物であってもかまわない。
【００３９】
反応完了後、溶剤の濾過や溶剤留去等の反応溶剤との分離処置を行った後、水や有機溶剤での洗浄を行うのが好ましい。洗浄の際に酸やアルカリを用いてもよい。更に精製が必要ならば公知の精製技術である昇華、アシッドペースト、アシッドスラリー、再沈殿、再結晶、抽出等の操作によって不純物を除去してもよい。
【００４０】
ニトリル法はフタロニトリル類、ジイミノイソインドリン類と金属塩を触媒となる塩基の存在下、６０℃〜３００℃で反応させるフタロシアニンの合成法である。合成の際には系内の温度制御や攪拌効率の向上等の目的のため溶剤を用いてもよい。また収率向上や純度向上等を目的として０．２〜０．７ＭＰａ程度の加圧条件で反応を行ってもよい。
【００４１】
ニトリル法での合成の際に使用するフタロニトリル類やジイミノイソインドリン類としては、これらのフタロニトリルやジイミノイソインドリンの芳香族環上にアルキル基、アリール基、ニトロ基、スルホン基、スルホアミド基、シアノ基、アミノ基、ヒドロキシル基、カルボキシル基、チオ基、アシル基、シリルオキシ基、シリル基、またはそれらから誘導される置換基といった置換基を有していてもよいし、金属塩の状態でもかまわない。上記のフタロニトリル類やジイミノイソインドリン類と、ハロゲン化されたフタロニトリル類やジイミノイソインドリン類を任意の割合で混合してニトリル法での合成を行うことで、任意の割合のハロゲン置換量を有するハロゲン置換フタロシアニンを合成できる。本発明のフタロシアニン顔料を製造するにあたっては、３−ハロゲン化フタロニトリル類もしくは３−ハロゲン化ジイミノイソインドリン類や３，６−ジハロゲン化フタロニトリル類、３，６−ジハロゲン化ジイミノイソインドリン類、または３位や６位に優先的にハロゲンが導入されたフタロニトリル類やジイミノイソインドリン類を原料の一部として用いるのが望ましい。
【００４２】
ニトリル法で使用できる金属源は、塩化物、臭化物、沃化物、硫酸塩、硫化物、酢酸塩、酸化物、水酸化物、炭酸塩、リン酸塩などが使用できる。金属の価数は反応に影響を与えるが、一般にフタロシアニン合成には使用できる。金属源の使用量はフタロニトリル類やジイミノイソインドリン類に対し、モル比で０．１５から０．４０の範囲で用いるのが好ましい。
【００４３】
触媒となる塩基としては特に制限はないが、アンモニア、モルホリン、ピペリジン等の環状アミン、ピリジン、ピコリン、キノリン等の芳香環に窒素が導入されたアミン類、１，５−ジアザビシクロ［４．３．０］−５−ノネン（ ＤＢＮ）、１、８−ジアザビシクロ［５．４．０］ウンデカ−７−エン（ＤＢＵ）、１，５−ジアザビシクロ［５．４．０］ウンデカ−５−エン、１，４−ジアザビシクロ［２．２．２］オクタン等のアミジン部位を持つアミン類、又は、炭素数１から１２のアルコキシド、およびこれらの混合物が好適である。塩基の量としてはフタロニトリル類及びジイミノイソインドリン類に対して０．００１モルから２モルの範囲で用いるのが好適である。塩基を溶剤として用いる場合には更に多くてもかまわない。
【００４４】
使用できる溶剤としてはニトリル法の合成溶剤として公知のものすべてを用いることができる。例えば、メタノール、エチレングリコールを始めとしたアルコール類、アルキルベンゼン、アルキルナフタレン、テトラリン等の芳香族炭化水素、アルキルシクロヘキサン、デカリン、アルキルデカリン等の脂環式炭化水素、デカン、ドデカン等の脂肪族炭化水素、ニトロベンゼン、ｏ−ニトロトルエン等のニトロ化合物、トリクロロベンゼン、ジクロロベンゼン、クロロナフタレン、ヘキサクロロブタジエン等のハロゲン化炭化水素、スルホラン、ジメチルスルホラン、ジメチルスルホキシド等の硫黄化合物、キノリン等の複素環化合物等、ＤＭＦ，ＮＭＰ，１，３−ジメチル−２−イミダゾリジノンが使用可能である。これらの有機溶媒は、２種以上の混合物であってもかまわない。
【００４５】
反応は必要な場合は不活性ガス雰囲気化で行ってもよいし、必要ならばモリブデン酸アンモニウムや尿素等のワイラー法での使用が公知であるものを添加してもよい。
【００４６】
反応完了後、溶剤の濾過や溶剤留去等の反応溶剤との分離処置を行った後、水や有機溶剤での洗浄を行うのが好ましい。洗浄の際に酸やアルカリを用いてもよい。更に精製が必要ならば公知の精製技術である昇華、アシッドペースト、アシッドスラリー、再沈殿、再結晶、抽出等の操作によって不純物を除去してもよい。
【００４７】
上記の四つの方法に代表される製法で合成されたハロゲン化フタロシアニン粗製顔料は合成された状態そのままで使用してもよいが、一般に所望の結晶型への転移や粒子サイズの制御、易分散性の付与等といった目的のために顔料化の操作を行うことが望ましい。本発明のβ型のフタロシアニン顔料を製造するためには公知の顔料化法すべてを用いることができるが、一般にフタロシアニンをβ型結晶に顔料化するための顔料化法である、ソルベント法、ソルベントミリング法、ソルベントソルトミリング法等が使用できる。転移のために必要であればβ型の結晶型を有するフタロシアニンを種結晶として添加してもよいし、下記一般式（２） で示される置換基を少なくとも１つ有する、無金属または金属フタロシアニン誘導体を添加してもよい。β型のそれらの顔料化処理の前処理としてさらにアシッドペースト、ドライミリング等の操作を追加して行うことも望ましいし、複数の顔料化法を併用してもよい。また、ハロゲン化フタロシアニン粗製顔料の段階でβ型であった場合にはそのまま使用することもできる。あるいはβ型以外の結晶型を有するハロゲン化フタロシアニンを顔料として用い、ワニス中で６０℃から２００℃で加熱混合してβ型へ転移させることにより、β型のフタロシアニン顔料を含有する着色組成物としてもよい。
【００４８】
一般式（２）   − Ｘ − Ｙ
（ 式中、Ｘ は直接結合、または水素原子、炭素原子、窒素原子、酸素原子および硫黄原子から選ばれる２〜５０個の原子で構成される化学的に合理的な組み合わせからなる２ 価の結合基を表す。Ｙ はニトロ基またはハロゲン原子で置換されていてもよいフタルイミドメチル基、−ＮＲ1Ｒ2、−ＳＯ3・Ｍ／ｍ または−ＣＯＯ・Ｍ／ｍを表し、Ｒ１とＲ２はそれぞれ独立に水素原子、置換されていてもよいアルキル基、置換されていてもよいアルケニル基、置換されていてもよいフェニル基、またはＲ１とＲ２とで一体となって更なる窒素、酸素または硫黄原子を含む置換されていてもよい複素環を表し、Ｍ は水素イオン、１〜３価の金属イオンまたは少なくとも１つがアルキル基で置換されているアンモニウムイオンを表し、ｍ はＭ の価数を表す。）
【００４９】
一般式（２） で示される置換基の具体例として、フタルイミドメチル基、４−ニトロフタルイミドメチル基、４−クロロフタルイミドメチル基、テトラクロロフタルイミドメチル基、カルバモイル基、スルファモイル基、アミノメチル基、ジメチルアミノメチル基、ジエチルアミノメチル基、ジブチルアミノメチル基、ピペリジノメチル基、ジメチルアミノプロピルアミノスルホニル基、ジエチルアミノプロピルアミノスルホニル基、ジブチルアミノプロピルアミノスルホニル基、モルホリノエチルアミノスルホニル基、ジメチルアミノプロピルアミノカルボニル基、４−（ジエチルアミノプロピルアミノカルボニル） フェニルアミノカルボニル基、ジメチルアミノメチルカルボニルアミノメチル基、ジエチルアミノプロピルアミノメチルカルボニルアミノメチル基、ジブチルアミノプロピルアミノメチルカルボニルアミノメチル基、スルホン酸基、ナトリウムスルホナト基、カルシウムスルホナト基、アルミニウムスルホナト基、ドデシルアンモニオスルホナト基、オクタデシルアンモニオスルホナト基、トリメチルオクタデシルアンモニオスルホナト基、ジメチルジデシルアンモニオスルホナト基、カルボン酸基、２−アルミニウムカルボキシラ−５−ニトロベンズアミドメチル基、などがある。
【００５０】
これらの置換基を有するフタロシアニン誘導体は、例えば、特許文献４〜７に記載の方法で製造できる。
【特許文献４】特公昭３９−２８８８４号公報
【特許文献５】特公昭５７−１５６２０号公報
【特許文献６】特公昭５８−２８３０３号公報
【特許文献７】特公昭６４−５０７０号公報
【００５１】
上記顔料化法の中でも、粒径制御の観点からソルベントソルトミリング法が最も好適である。ソルベントソルトミリング法はフタロシアニン組成物と、水溶性無機塩、水溶性有機溶剤を混練機の中で混練することにより、結晶転移と顔料化を行う手法である。本発明に用いられる水溶性無機塩は特に限定されないが、例えば、食塩（塩化ナトリウム）、塩化カリウム、硫酸ナトリウム、塩化亜鉛、塩化カルシウムまたはこれらの混合物等を挙げることができる。水溶性無機塩の量は、少なすぎると微細化や、結晶転移を伴う場合はβ型への結晶転移が進み難く、多すぎると顔料の処理量が少なくなるため、生産性が低下して工業的には不利となる。このため、フタロシアニン組成物に対し、水溶性無機塩が２重量倍〜２０重量倍の範囲が好ましく、５重量倍〜１４重量倍がより好ましい。水溶性無機塩の量は、目的とする顔料粒度に応じても選択できる。
【００５２】
水溶性有機溶剤は、フタロシアニン組成物と水溶性無機塩とが均一な固まりとなるように加えるもので、水と自由に混和するもの、または自由に混ざらないが工業的に水洗により除去できる溶解度を持つものである。フタロシアニン組成物の粒子成長や結晶転移を促進するものであれば特に限定されないが、混練時に温度が上昇し、溶剤が蒸発し易い状態になるため、安全性の点から高沸点溶剤が好ましい。例えば、２−（メトキシメトキシ）エタノール、２−ブトキシエタノール、２−（イソペンチルオキシ）エタノール、２−（ヘキシルオキシ）エタノール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、低分子量ポリプロピレングリコール、アニリン、ピリジン、テトラヒドロフラン、ジオキサン、メタノール、エタノール、イソプロパノール、ｎ−プロパノール、イソブタノール、ｎ−ブタノール、エチレングリコール、プロピレングリコール、プロピレンゴリコールモノメチルエーテルアセテート、酢酸エチル、酢酸イソプロピル、アセトン、メチルエチルケトン、ジメチルホルムアミド、ジメチルスルホキシド、Ｎ−メチルピロリドン等を挙げることができる。また必要に応じて２種類以上の溶剤を混合して使用してもよい。
【００５３】
混練組成物中の水溶性有機溶剤の量は、少なすぎると混練組成物が硬くなり過ぎて混練機を安定運転し難く、多すぎると混練組成物が軟らかくなり過ぎてフタロシアニン組成物の結晶転移や微細化のレベルが低下する。このため、フタロシアニン組成物に対し、水溶性有機溶剤が０．５重量倍〜５重量倍の範囲が好ましく、水溶性無機塩の量と混練組成物の硬さに応じて選択できる。温度は５０℃から２２０℃が好ましいが、８０℃から１８０℃が特に好ましい。
【００５４】
また転移のために必要であればβ型の結晶型を有するフタロシアニン組成物を種結晶として添加してもよいし、上記一般式（２）で示される置換基を少なくとも１つ有する、無金属または金属フタロシアニン誘導体を添加してもよい。
【００５５】
また本発明のフタロシアニン顔料は、顔料化の際の結晶成長阻害、結晶安定性付与、凝集防止、顔料を着色剤として使用する際の易分散性付与、結晶安定性付与、凝集防止、着色力向上等の諸目的のため、ロジン、金属ロジン、ロジンエステル等のロジン誘導体、樹脂、活性剤、上記一般式（２）で示される顔料誘導体等を顔料化中、もしくは顔料化工程後に顔料と混合してもよい。
【００５６】
[実施例]
以下に実施例により本発明をさらに詳細に説明するが、以下の実施例は本発明の権利範囲を何ら制限するものではない。なお、実施例における「部」は、「重量部」を表す。
【００５７】
実施例１
無水フタル酸８５部、３−クロロ無水フタル酸３５部、塩化第一銅１９部、尿素１３９部、モリブデン酸アンモニウム０．５部、溶媒としてハイゾールＰ（日本石油（株）製アルキルベンゼン混合物）２１０部を１リットルのオートクレーブ中に仕込み、２００℃で圧力０．３ＭＰａで４時間反応させた。精製したスラリーを減圧下で加熱することで溶剤を留去して回収した。残留物に２０００部の５％硫酸を加え９０℃で４時間攪拌して濾過し、乾燥することで１００部の粗製塩素化銅フタロシアニン１を得た。
【００５８】
実施例２〜６、比較例１〜５
実施例１の尿素、モリブデン酸アンモニウム、溶剤の仕込み重量と、金属源のモル数、フタル酸類の合計モル数を固定し、実施例１と同様に以下の表１のように実験を行い、粗製フタロシアニン２〜１１を合成した。収量は表１に記載してあるとおりである。
【００５９】
【表１】
2010189528.tif 000004
【００６０】
実施例７、比較例６  
得られたフタロシアニン１〜１１をそれぞれ０．０１５部とり９８％硫酸０．９部に溶解させた。硫酸セリウム粉末を０．０７５部加え、色が消えないようならば適宜硫酸セリウムを追加し、フタロシアニンを完全分解した。次に水５０部に上記分解液を加え、最終的に一定体積に定容した。上記分解液を液体クロマトグラフィーで分析し、ｍ、ｎを求めると以下の表２のようになった。また同様にＣＹＡＮＩＮＥ  ＢＬＵＥ  Ｆ−１１０２  ＣＲＵＤＥ（山陽色素製、ハロゲン化フタロシアニン粗製顔料）を分析するとｍ＝０．１６、ｎ＝０．８８であり、α位に存在するハロゲンの割合ｍ／（ｍ＋ｎ）は０．１５であった。
【００６１】
【表２】
2010189528.tif 000005
【００６２】
実施例８〜１３、比較例７〜１１  
粗製フタロシアニン１〜１１をそれぞれ４０部とり、４００部の９８重量％の硫酸に溶解させた。水４０００部にフタロシアニン顔料を溶解したスラリーを滴下し、フタロシアニンを完全に析出させた。８０℃で３０分間撹拌したのち、濾過、水洗を行い、更にその後に乾燥、粉砕を行った。
得られた顔料をジメチルナフタレン４００部に分散させ２４０℃で６時間加熱撹拌を行った。その後濾過、メタノール洗浄を行い、乾燥粉砕を行った。
得られた顔料のうち３５部と塩化ナトリウム４２０部、およびジエチレングリコール５０部をニーダー中で、内容物の温度を１４０〜１５０度に保って８時間湿式摩砕した。取り出し後、得られた内容物を水に分散させ７０℃まで加熱し、６０分保持してから、濾過、水洗、乾燥、粉砕を行い、対応するフタロシアニン顔料１２〜２２を得た。
得られたフタロシアニン顔料に対し理学社製Ｘ線回折分析装置ＲＩＮＴ２０００でＣｕ−Ｋα線に対する粉末Ｘ線回折を測定し結晶型を確認したところ、表３のようになった。βの位置にハロゲンが導入されたフタロシアニンであるフタロシアニン１６、２０はα型をとり、それ以外はα位にハロゲンが導入された場合でもβ型の結晶型をとっていた。代表例としてフタロシアニン顔料１２、１５、１６の回折パターンを図１〜３に示す。
【００６３】
【表３】
2010189528.tif 000006
【００６４】
実施例１４、比較例１２      
塩素化フタロシアニン１、塩素化フタロシアニン５を以下の表４で示す量混合し、その混合物を５０部の９８重量％の硫酸に溶解させた。水５００部にフタロシアニン顔料を溶解したスラリーを滴下し、フタロシアニンを完全に析出させた。８０℃で３０分間撹拌したのち、濾過、水洗を行い、更にその後に乾燥、粉砕を行った。
【００６５】
得られた顔料をジメチルナフタレン５０部に分散させ、２４０℃で６時間加熱撹拌を行った。その後濾過、メタノール洗浄を行い、更にその後に乾燥粉砕を行った。得られたフタロシアニン顔料に関して粉末Ｘ線回折を測定すると表４のようになり、ｎが０．２０以下ではβ型の結晶が単独で得られ、０．４ではα型とβ型の混合結晶が得られた。
【００６６】
【表４】
2010189528.tif 000007
【００６７】
実施例１５、比較例１３      
実施例８〜１３、比較例７〜１１で作製したフタロシアニン顔料のうちβ型の結晶型を有する１２〜１５、１７〜１９、２１，２２それぞれ０．５部に対し、ロジン変性フェノール樹脂ワニス２．０部を加えフーバーマーラーで分散し濃色インキを作成した。この濃色インキ０．２部と白インキ５．０部を混合して淡色インキを作成した。得られた各インキをフィルムに挟み厚みを一定として日本電色社製の測色機で測色した。測色値を表５に示す。β型の結晶型を有するハロゲン置換フタロシアニン顔料はハロゲン不含のβ型フタロシアニン顔料に比較して緑味であった。
【００６８】
【表５】
2010189528.tif 000008
【００６９】
実施例１６、比較例１４  
実施例８〜１３、比較例７〜１１で作製したフタロシアニン顔料のうちβ型の結晶型を有する１２〜１５、１７〜１９、２１，２２それぞれ６部に対し、キシレン１９部、フタルキッド１３３−６０（日立化成製）５６部、メラン２０（日立化成製）２８部、ジルコニアビーズ１mmΦを３００ｇを加えスキャンデックスで９０分間分散し濃色塗料を作成した。この濃色塗料５．４部と白塗料１２．０部を混合して淡色塗料を作成した。得られた各塗料をアプリケーターでアート紙に展色し１４０℃で１時間焼き付けを行った後、日本電色社製の測色機で測色した。測色値を表６に示す。β型の結晶型を有するハロゲン置換フタロシアニン顔料はハロゲン不含のβ型フタロシアニン顔料に比較して緑味であった。
【００７０】
【表６】
2010189528.tif 000009
【００７１】
実施例１７、比較例１５  
実施例１６、比較例１４で作成した塗面に対しキセノンランプで６００時間紫外光を照射した。照射前後の測色値を比較し色差ΔＥを算出すると表５のようになった。ハロゲン含有フタロシアニン顔料を使用して作成した塗料の塗面は退色が少なく、高い耐光性を有することが明らかになった。
【００７２】
【表７】
2010189528.tif 000010
【産業上の利用可能性】
【００７３】
以上のように本発明によればこれまで不可能とされてきたハロゲン含有のβ型フタロシアニン顔料を製造することが可能となった。本発明による顔料はハロゲン不含のフタロシアニン顔料と比較して耐光性、耐熱性など諸耐性に優れ、塗料やプラスチック、トナーなど高い耐性を必要とする用途に使用することができる。またハロゲン不含のフタロシアニン顔料に比較して緑味であり、これまでは不可能であった緑味の領域の色相を与えることができ、緑味のフタロシアニン顔料として様々な着色用途に使用できる。
【図１】
2010189528.tif 000013
【図２】
2010189528.tif 000014
【図３】
2010189528.tif 000015